Brevet FR2745822A1 — publié le 19970912

PROCEDE DE FABRICATION D'ARTICLES EN ALUMINIUM OU ALLIAGE D'ALUMINIUM DESTINES A FORMER DES CIBLES DE PULVERISATION CATHODIQUE DOMAINE DE L'INVENTION L'invention concerne le domaine de la fabrication d'articles en aluminium ou alliage d'aluminium destinés à former des cibles de pulvérisation cathodique. Ces cibles servent à la métallisation de substrats divers, notamment pour la fabrication de circuits intégrés. ETAT DE LA TECHNIQUE On connaît déjà plusieurs procédés pour fabriquer des cibles de pulvérisation cathodique. Ainsi, le brevet français FR-B 1-2 664 618 (=EP 0466617, = US 5160388), au nom de la demanderesse, décrit un procédé dans lequel, de manière à obtenir une cible à grain fin, 1) on élabore un alliage AlSi comprenant, en poids, de 0,05 à 2% de Si à partir d'aluminium très pur, et éventuellement d'autres éléments d'addition, 2) on le coule en billettes ou disques, 3) on effectue ensuite un traitement d'homogénéisation spécifique à l'invention, 4) dans le cas de billettes, on découpe les billettes en disques, 5) on exerce une déformation qui réduit l'épaisseur du produit, et 6) on effectue un traitement de recristallisation. De préférence, pendant la coulée, on procède à un brassage électromagnétique du marais de la billette afin d'affiner le grain de fonderie. En outre, la demande européenne EP-A1-573 002 décrit un procédé de fabrication de cibles dans lequel, 1) on forme un alliage d'aluminium comprenant, en poids, de 0,01 à 3% de Si et de 0,01 à 3% en poids d'au moins un élément sélectionné dans le groupe formé par: Cu, Ti Pd, Zr, Hf et les terres rares, 2) on le coule en billettes, 3) on effectue un premier traitement thermique de solubilisation à 500-600"C pendant au moins 30 min, 4) on refroidit rapidement les billettes à la température ambiante, de préférence en moins d'une minute, 5 ) la billette est soumise à compression, typiquement par laminage ou forgeage pour former une cible, 6) la cible est soumise à un second traitement thermique à 100-500"C pendant 5 à 30 min de manière à ajuster la proportion de solution solide des éléments d'addition à une valeur de préférence comprise entre 50 et 90%. Dans cette demande européenne, I'homme du métier sait que la solution solide ainsi obtenue, en proportion supérieure à 50 %, est instable et évoluera immanquablement, en raison de l'échauffement dû à l'opération de pulvérisation cathodique, vers un état plus stable contenant moins de 50% d'éléments d'addition en solution solide, au moins dans la zone soumise à cette opération. PROBLEMES POSES La pulvérisation cathodique dont le principe est abondamment décrit dans la littérature technique spécialisée permet de déposer tous les types de matériaux, réfractaires ou non, alliés ou non, conducteurs ou diélectriques, sur tous types de substrats qui acceptent une mise sous vide et un léger échauffement. Cette technique de dépôt à trouvé une application particulièrement importante pour le revêtement par un alliage d'aluminium de plaquettes de silicium et la fabrication de circuits intégrés. Ainsi, la fabrication des circuits intégrés à très haut niveau d'intégration, par exemple les mémoires dynamiques DRAM de capacité supérieure à 4 Mégabits, nécessite le dépôt de couches métalliques d'interconnexion de faible épaisseur (environ 1 clam), qui sont ensuite gravées pour former des lignes extrêmement fines (moins de 0,5 ,um de largeur) permettant l'accès individuel à chaque position de mémoire. On conçoit que dans ces conditions, tout défaut de la couche de métallisation, de taille proche de la largeur d'une ligne d'interconnexion, puisse conduire à un défaut rédhibitoire lors de l'opération de gravure du circuit d'interconnexion, et entraîner le rebut du circuit intégré. Parmi les défauts des couches de métallisation, obtenues par pulvérisation cathodique sous vide à partir d'une cible métallique, I'un des plus fréquents est l'arrachage de fines particules de la surface de la cible et la redéposition de ces fines particules solides ou liquides sur le substrat semi-conducteur en cours de métallisation. Ces particules ont généralement une taille comprise entre quelques dixièmes de microns et quelques microns, et le plus souvent comprise entre 1 et 5 pm. Pour les générations antérieures de circuits intégrés, dont la largeur de gravure était de plusieurs microns, la majorité des particules ainsi redéposées sur la couche métallisée de substrat ne provoquait pas de défaut de gravure significati, et la proportion de substrats méallisés rebutés pour défaut de gravure dus à cette cause était supportable. Par contre, pour les générations actuelles et futures de circuits ultra-intégrés, par exemple les mémoires DRAM de 16 Mégabits et au-delà, la finesse de gravure a été très sensiblement accentuée, et la largeur de ligne a été ramenée à quelques dixièmes de microns (actuellement, de l'ordre de 0,2 à 0,5 pm). Dans ces conditions, les particules très fines arrachées à la cible, et redéposées sur le substrat semi-conducteur, sont devenues une cause majeure de rebut de circuits intégrés et ce défaut coûte chaque année des sommes d'argent considérables à l'industrie électronique mondiale. ll devient évident que la suppression de ce défaut, ou tout au moms sa limitation, est un enjeu majeur pour l'industrie de l'électronique, et justifie des efforts considérables de recherche et de développement de cette industrie pour comprendre l'origine de ce défaut et y remédier. Par ailleurs, les procédés connus de fabrication de cibles, notamment ceux rappelés précédemment, n'ont pas permis de résoudre le problème posé, en ce sens que les cibles fabriquées selon l'état de la technique présentent des performances relativement aléatoires, certaines étant de qualité acceptable et d'autres non, sans qu'une claire corrrion ait été établie entre les caractéristiques physico-chimiques des cibles et leurs performances d'usage. OBJETS DE L'INVENTION L'invention a pour objet premier un procédé permettant d'augmenter fortement la fiabilité de la fabrication des cibles. ll vise donc à s'affranchir d'aléas de fabrication d'origine inconnue. Ce procédé est basé sur le constat inattendu fait par la demanderesse qu'il existe une corrélation entre le taux d'émission de particules et le nombre et la taille des défauts (décohésions résultant de retassures, microfissures, microporosités, etc...) dans le métal de la cible dont la partie active est formée d'aluminium de très haute pureté ou d'une alliage à base d'aluminium de très haute pureté. Le procédé selon l'invention vise la résolution du problème posé en ne faisant toutefois appel qu'aux techniques les plus usuelles et généralement les plus économiques du métier. L'invention a aussi pour objet des cibles caractérisées par un nombre limité de défauts (décohésions) par dm3. DESCRIPTION DE L'INVENTION Le procédé selon l'invention est un procédé de fabrication d'articles en aluminium ou alliage d'aluminium destinés à former des cibles pour pulvérisation cathodique, à partir d 'ébauches formées par coulée de métal liquide de composition correspondant audit aluminium ou alliage d'aluminium, caractérisé par les étapes suivantes successives: 1) on élimme la couche d'oxyde recouvrant lesdites ébauches, et on met en oeuvre des moyens pour éviter sa reformation, 2) on effectue un traitement thermique d'homogénéisation et de remise en solution des précipités comportant des éléments d'alliage présents dans la matrice d'aluminiurn, dans un four ayant une atmosphère et dans des conditions non susceptibles d'oxyder la surface desdits articles, 3) on prolonge ledit traitement thermique d'homogénéisation dans des conditions qui permettent d'extraire une majorité de l'hydrogène initialement contenu dans lesdits articles, jusqu'à l'amener à une teneur inférieure à 0,05 ppm, et de préférence inférieure à 0,03 ppm, 4) on soumet lesdites ébauches à un corroyage correspondant à une réduction d'épaisseur ou de section d'au moins 10%, de manière à obtenir des cibles présentant moins de 100 décohésions, de taille équivalente à 0,1 mm, par dm3, et moins de 0,03 ppm d'hydrogène dissous ou occlus. Ces moyens essentiels permettent d'obtenir des cibles qui présentent des caractéristiques répondant aux critères que la demanderesse a découvert être significatifs et en corrélation avec des propriétés d'application satisfaisantes. A l'étape 1), les moyens pour éviter la reformation de la couche d'oxyde s'entendent non pas de manière absolue, mais signifient que l'on met en oeuvre des moyens pour éviter une reformation significative d'une couche d'oxyde, c'est à dire d'une couche d'oxyde étanche, qui pourrait gêner significativement la diffusion et l'élimination de l'hydrogène, notamment lors de l'étape 3) de dégazage du procédé. L'étape 4) de corroyage vise aussi le rebouchage des porosités débarrassées de leur contenu gazeux lors de l'étampe 3) de dégazage. De préférence, ladite ébauche est une billette brute de coulée, (demi-produit cylindrique de typiquement plusieurs mètres de longueur) obtenue de manière connue en elle-même. Après l'étape 3), et, de préférence, juste avant l'étape 4) de corroyage, ladite billette est découpée en tranches (découpage perpendiculairement à ladite billette pour former des tranches en forme typiquement de disques), chacune d'entre elles constituant une ébauche de cible, soumise à corroyage lors de l'étampe 4). Les billettes selon l'invention sont typiquement à section circulaire, mais sans exclure des billettes à section géométrique autre, par exemple rectangulaire. Selon l'invention, l'ébauche utilisée au début de l'étape 1) peut consister en produits bruts de coulée ou en ces mêmes produits transformés, par corroyage à froid ou à chaud éventuellement précédé d'un traitement d'homogénéisation, en ébauches partiellement corroyées. Dans ce cas, ladite ébauche partiellement corroyée peut être un tronçon de billette à section circulaire ou rectangulaire, partiellement corroyé, et obtenue par écrasement ou laminage de cette billette formant ladite ébauche brute de coulée, jusqu'à une épaisseur finale au moins égale à 1,1 fois l'épaisseur finale visée pour ladite cible. L'intérêt d'une telle variante réside notamment dans le raccourcissement de l'étape 3) de dégazage, plus courte du fait de la diminution préalable de l'épaisseur de l'ébauche à dégazer, et/ou dans une plus grande efficacité du dégazage. Selon une variante de l'invention, l'étape 4) de corroyage peut être suivie d'une étape de traitement thermique de recristallisation visant à stabiliser la taille de grain, et d'une étape d'usinage final donnant à ladite cible ses dimensions définitives, tous procédés connus en eux- mêmes. fi importe selon l'étape 1) du procédé de débarrasser ladite ébauche de sa couche naturelle d'oxyde étanche. L'élimination de la couche d'oxyde peut consister en un usinage à sec de la surface desdites ébauches, suivie d'un transfert immédiat dans ledit four de traitement thermique. De préférence, elle peut aussi être assurée par dissolution des oxydes dans une solution aqueuse d'acide, à pH inférieur à 3,5, la surface ainsi traitée étant ensuite recouverte d'une couche mince d'un métal à bas point d'ébullition, de manière à empêcher la reformation d'une couche d'oxyde à la surface desdites ébauches. Pour former une couche mince dudit métal, on effectue, de préférence, un dépôt de cadmium ou de zinc en solution aqueuse acide, à pH inférieur à 3,5, de préférence par électrolyse, ladite ébauche en aluminium ou alliage étant à un potentiel cathodique. Ainsi il est possible de stocker temporairement ou de manipuler sans risques lesdites ébauches recouvertes d'une couche mince dudit métal. Durant ledit traitement thermique, aux étapes 2 et 3 du procédé, ladite ébauche est traitée sous atmosphère non oxydante à température supérieure à 450"C. De préférence, la pression résiduelle en gaz oxydants dans ladite atmosphère est inférieure à 0,13 Pa. Par gaz oxydants, on entend typiquement l'oxygène 2, la vapeur d'eau H2O ou le gaz carbonique CO2, sans exclure d'autres gaz plus modérément réactifs, tels que l'azote N2. De préférence, ledit traitement thermique est effectué sous vide, ou en atmosphère de gaz neutre à faible teneur résiduelle en gaz oxydants, et de préférence sous argon purifié. Dans le cas où ladite ébauche est recouverte d'une couche de métal à bas point d'ébullition, ledit four de traitement thermique comprend, de préférence, un piège froid, maintenu à une température inférieure à 200"C, capable de condenser les vapeurs métalliques des métaux desdites couches minces déposées à la surface desdites ébauches, et évaporées lors de la montée en température desdites ébauches. Généralement, l'étape 2) d'homogénéisation est effectuée à une température inférieure à la température eutectique dudit alliage d'aluminium, et l'étape 3) d'extraction de l'hydrogène est effectuée à une température supérieure à cette température eutectique, mais inférieure à la température de solidus dudit alliage homogène, ce qui permet de réduire la durée totale des opérations d'homogénéisation et de dégazage. Mais cette manière d'opérer, bien que préférée, n'est pas toujours nécessaire pour atteindre l'objectif visé, à savoir une homogénéisation de la composition chimique et la redissolution des précipités métalliques, et l'extraction ultérieure de l'hydrogène contenu dans le métaL Après traitement thermique et dégazage de ladite ébauche de l'étape 3), celle-ci est finalement soumise, à l'étape 4), à un corroyage comportant une réduction d'épaisseur ou de section, selon que l'on procède, avant ou après ledit corroyage, au découpage de ladite ébauche en tranches ayant la forme de disques, dans le cas où ladite ébauche a été formée par coulée d'une billette, ce qui correspond à la manière typique de procéder selon l'invention. Ledit corroyage peut être comprendre un forgeage, pressage, laminage de produits plats , notamment sous forme de disques (tranches de billettes), ou un filage de billettes, filage suivi d'un découpage en tranches ou disques. La difficulté du problème à résoudre, même à partir du moment où la demanderesse a pu identifier les caractéristiques de la cible nécessaires pour garantir ses performances finales, reste grande, car il est extrèmement difficile d'obtenir, par coulée continue à l'air, un produit de coulée totalement exempt de microporosités ou de microretassures, et tout particulièrement pour les alliages d'aluminium ayant un fort intervalle de solidification - comme c'est la cas avec les alliages au silicium utilisés dans certaines catégories usuelles de cibles - c'est à dire une différence importante entre la température de début de solidification de l'alliage, et sa température effective de fin de solidification. Du fait qu'en coulée continue ou semi-continue, les vitesses de solidification sont élevées, cette solidification conduit en effet à une composition du métal qui évolue continuellement pendant la croissance des dendrites, entre le coeur de chaque dendrite et sa périphérie. En fin de solidification, le liquide résiduel, enrichi en éléments d'alliage, se trouve emprisonné entre les dendrites d'alliage déjà solidifiées: son retrait final de solidification laisse alors des vides, ou microretassures, en particulier dans les espaces interdendritiques. Par ailleurs, l'hydrogène présent dans le métal liquide, ou absorbé lors de la coulée, par réaction entre le métal liquide et l'humidité atmosphérique, étant très peu soluble dans l'aluminium solide, a tendance à se dégager sous forme de gaz moléculaire dans ces cavités résiduelles, où la pression peut alors atteindre, et parfois dépasser, la pression atmosphérique, transformant ces microretassures en microporosités contenant des gaz occlus. Lors des traitements ultérieurs d'homogénéisation des alliages, notamment avant corroyage, l'hydrogène non encore diffusé dans ces microcavités, et dissous à l'état atomique dans le métal peut encore diffuser rapidement vers ces défauts, en particulier par les joints de grains, et s'y condenser. On conçoit alors que ces microcavités (microretassures ou microporosités), désignées aussi précédemment par le terme générique décohésions , remplies d'hydrogène ayant une pression pouvant largement dépasser la pression atmosphérique, ne soient que difficilement rebouchées lors des opérations ultérieures de corroyage, donnant naissance à des défauts écrasés, d'orientation parallèle à la direction de déformation du métal, et de dimensions transversales supérieures (du fait de l'écrasement) à la dimension du défaut initial. Pour certains alliages, en outre, et en particulier ceux contenant plus de 0,5 % de silicium, la structure du produit brut de coulée continue comporte des précipités intermétalliques grossiers, formés en fin de solidification, et ces précipités, le plus souvent beaucoup plus durs que la matrice d'alumnuum, sont particulièrement abondants dans les zones riches en microretassures et microporosités, formées en fin de solidification. Ces précipités durs et le plus souvent fragiles, associés à des microretassures ou microporosités, gênent également fortement le ressoudage de ces défauts lors du corroyage du produit, et peuvent même les amplifier lors de ces déformations mécaniques, en facilitant la propagation de fissures lors de ce corroyage. En définitive, I'invention permet l'utilisation d'un matériel standard et économique dans le métier de la transformation de l'aluminium et alliages d'aluminium, et ce, avec des conditions d'exploitation également standard. Ainsi, avec le procédé selon l'invention, ladite ébauche formée par coulée, suivie éventuellement d'un précorroyage, peut contenir nettement plus de 100 décohésions internes par dm3, décohésions de taille supérieure à 100 clam, et peut contenir nettement plus de 0,03 ppm d'hydrogène dissous ou occlus, ce qui montre bien que l'invention ne nécessite pas de moyens particuliers à ce stade. Par contre, la mise en oeuvre des moyens de l'invention permet d'obtenir un article corroyé contenant moins de 100 décohésions internes par dm3 - et la plupart du temps moins de 10, sauf si l'ébauche de départ contient une teneur abondante en inclusions réfractaires, typiquement plus de 5 milligrammes / kg de telles inclusions - et contenant moins de 0,03 ppm d'hydrogène. Selon notamment la nature de l'alliage ou les conditions de coulée, ladite ébauche, formée par coulée et éventuellement précorroyage, peut ne contenir que de 10 à 100 décohésions internes par dm3, décohésions de taille supérieure à 100 pm et contient plus de 0,03 ppm d'hydrogène dissous ou occlus, et, dans ce cas, on obtient avec le procédé selon l'invention un article corroyé pour cible comportant moins de 10 décohésions internes par dm3, et moins de 0,03 ppm d'hydrogène dissous ou occlus, toujours avec la même réserve concernant la teneur pondérale en inclusions réfractaires telles qu'oxydes, nitrures, carbures ou même graphite. EXEMPLES DE REALISATION EXEMPLE 1 Elaboration de l'ébauche pour transformation en cible: On a élaboré par fusion à l'air, dans un creuset en graphite de haute pureté, 450 kg d'un alliage à base d'aluminium de très haute pureté, comportant moins de 10 ppm d'impuretés métalliques, additionné de 1% en poids de silicium et 0,5% en poids de cuivre. Ce métal n'a pas subi de dégazage, et a été coulé, par coulée continue avec brassage électromagnétique, en billettes de 137 mm de diamètre brut. Pendant la coulée, le métal a été filtré en continu à travers une dalle poreuse d'alumine, de qualité choisie pour éliminer la très grande majorité des inclusions de taille supérieure à 100 pm. La teneur en gaz (hydrogène) du métal ainsi coulé a été mesurée sur des échantillons solides prélevés sur des tranches de billettes solides, par un procédé classique d'extraction de l'hydrogène contenu, par fusion de l'échantillon solide, à l'aide d'un matériel de marque STROEHLEIN (R). Cette teneur en hydrogène était en moyenne égale à 0,17 ppm, avec une écart-type de 0,03 ppm entre les différentes tranches prélevées dans les billettes coulées, toutes les mesures ayant été faites un même jour et par le même opérateur. Un contrôle par ultrasons à haute fréquence (10 Mhz) de tranches prélevées sur des billettes coulées, a par ailleurs révélé l'existence de nombreuses décohésions (microretassures et microporosités) de taille supérieure à 100 clam, le nombre des décohésions de taille supérieure à 100 pm atteignant en moyenne 300 décohésions par dm3 de métal inspecté, avec plus de 1000 décohésions par dm3 au centre des tranches, zone de plus grande densité de défauts. Des informations complémentaires sur le contrôle par ultrasons sont contenus dans la demande française n" 96 01990 au nom de la demanderesse. Un examen des surfaces des tranches ainsi contrôlées par ultrasons a été effectué par micrographie optique, qui a montré l'existence de nombreuses microporosités, comportant de fortes concentrations locales de précipités de silicium de taille supérieure à 10 clam, et souvent supérieure à 50 clam, ainsi que des précipités intermétalliques riches en cuivre. Ayant ainsi caractérisé la structure du produit coulé, on a prélevé un premier tronçon de billette de diamètre 137 mm et de longueur 600 mm. Dans un premier temps, ce tronçon de billette a subi un écroûtage léger de manière connue en soi avec arrosage à l'eau additionnée d'huile soluble, destinée à éliminer la peau de coulée formée d'une couche d'oxyde de forte épaisseur. On a ainsi réduit le diamètre de la billette à 132 mm. On a ensuite vérifié, par contrôle classique selon la norme française AIR 9051, que ce tronçon de billette ne présentait aucun défaut de taille équivalente (amplitude d'écho) à celle d'un trou à fond plat de 0,7 mm. Etape 1): Après cette vérification préalable et séchage, on a réusiné à sec, avec un outil diamant et sans lubrifiant (usinage dit diamant ), ce tronçon de billette et réduit son diamètre à 131 mm. Etape 2): Dès la fin du réusinage à sec, le tronçon de billette a été immédiatement introduit dans un four de réchauffage dans lequel on a d'abord fait un vide de 0,13 Pa (10-3 torrs), avant d'y réintroduire de l'argon très pur, contenant moins de 10 ppm (en volume) d'oxygène et de vapeur d'eau, sous une pression de 8 kPa (60 torrs). On a alors réchauffé le tronçon de billette, avec une vitesse de montée en température de 50"C/h, jusqu'à 510"C, et on l'a maintenu à cette température pendant 8 heures. Etape 3) : Après ce premier maintien (étape d'homogénéisation), visant à redissoudre tous les précipités formés dans un état hors d'équilibre, lors de la solidification de la billette, la température a été progressivement remontée en 4 heures jusqu'à 565"C. Le tronçon de billette a été maintenu à cette température pendant 120 heures, puis sorti du four et refroidi à l'air (ventilation forcée) jusqu'à température ambiante, en environ 6 heures. Etape 4) On a alors tronçonné ce tronçon de billette de longueur 600 mm, en 10 tranches d'épaisseur sensiblement égale, de l'ordre de 55 mm d'épaisseur. Après surfaçage, chaque tranche a été examinée par ultrasons à haute fréquence de 15 Mhz, par chacune de ses faces. Chaque tranche ainsi examinée a montré un niveau de porosité qui était sensiblement proche de celui des billettes brutes de coulée telle qu'obtenue en fin d'étape 1), avec de nombreuses porosités de taille supérieure à 100 ,um. Un examen micrographique réalisé sur une face de chaque tranche de 55 mm d'épaisseur a par ailleurs révélé l'absence de gros précipités, de taille supérieure à 20 clam, de silicium, ou de précipités riches en cuivre. Sur 5 tranches, intercalées avec les 5 autres, on a alors extrait des échantillons cylindriques de diamètre 10 mm, pour mesurer la teneur en hydrogène, selon la méthode exposée plus haut. Cette teneur mesurée était inférieure à 0,03 ppm, alors que la teneur de la billette brute de coulée était de 0,17 ppm, soit une diminution de plus de 80% de la teneur en hydrogène contenu au départ. Les 5 autres tranches de 55 mm d'épaisseur ont été écrasées, par pressage et laminage à froid, jusqu'à des épaisseurs variant entre 20 et 50 mm (20/30/40/45/50 mm), et ont été ensuite examinées par un contrôle aux ultrasons, à la fréquence de 15 MHz. Cet examen a révélé, compte tenu des étalonnages préalables de cette méthode de mesure par ultrasons, que les tranches écrasées, d'épaisseur inférieure à 45 mm (échantillons d'épaisseur 20/30/40 mm), étaient sensiblement exemptes de défauts de taille équivalente supérieure à celle d'un trou à fond plat de 0,1 mm, et plus précisément moins de 30 décohésions par dm3 de métal. Par contre, les tranches d'épaisseur 45 et 50 mm présentaient un nombre de décohésions nettement plus élevé, typiquement de l'ordre de 100, à comparer aux 300 de la billette initiale. EXEMPLE 2 On a reproduit l'exemple 1, sauf en ce que l'atmosphère du four, aux étapes 2) et 3) était constituée d'air. Dans ce cas, il s'est formé une épaisse couche d'oxyde supérieure à 5 nanomètre d'épaisseur, étanche, à la surface de la billette usinée. La teneur en hydrogène mesurée à l'étape 4) a montré qu'elle était comprise entre 0,08 et 0,17 ppm, soit à un niveau nettement plus élevé que celui obtenu à l'exemple 1. Les examens au microscope optique ont permis d'établir que les porosités présentes dans l'alliage après le traitement thermiques des étapes 2) et 3), n'ont été que modérément refermées lors de l'étape 4) de corroyage, de sorte que le nombre de décohésions supérieures à 100 ,um s'est élevé à 150 environ par dm3. EXEMPLE 3 On a reproduit l'exemple 1, sauf en ce que, à l'étape 1), après usinage diamant , le tronçon de billette a été placé dans une solution aqueuse de 2 grammes de chlorure de cadmium par litre, additionnée d'une quantité d'acide chlorhydrique permettant d'ajuster le pH de cette solution à une valeur inférieure à 3,5. Après attente de deux minutes, on a fait circuler, entre anode en cadmium et le tronçon de billette utilisé comme cathode, un courant électrique de 5 Ampères, pendant 2 minutes. Cette opération de dépôt électrolytique a conduit à un dépôt de cadmium d'épaisseur comprise entre 0,1 et 0,15 pm. A titre expérimental, cette pièce ainsi revêtue a été maintenue pendant une semaine dans une étuve à 40"C, en présence d'une atmosphère d'air saturée en humidité. Puis, on l'a placée dans le four de traitement thermique (étapes 2) et 3)), et elle a subi exactement le même cycle thermique que dans le cas de l'exemple 1. Dans le cas de l'exemple 3, le four comportait un piège froid, maintenu à une température inférieure à 150"C, pour y condenser les vapeurs de cadmium émises pendant le réchauffage du tronçon de billette, et éviter leur redéposition lors du refroidissement final, sur le tronçon de billette ou les parois du four. Par ailleurs, afin d'éviter toute pollution par pénétration de cadmium liquide dans les joints de grain du tronçon de billette, on a effectué, pendant la montée en température, à l'étape 2), un palier de 6 heures à une température de 290"C, de façon à permettre l'évaporation et la recondensation, dans le piège froid, de la totalité du cadmium déposé préalablement sur le tronçon de billette. On a alors constaté, après les étapes 2) et 3), que la teneur en hydrogène se situait audessous de 0,03 ppm. Dans ces conditions, il a été aussi observé que le traitement de corroyage final de l'étape 4) avait permis de reboucher complètement la très grande majorité des porosités initialement présentes dans la billette brute de coulée, et d'obtenir des tranches, après l'étape 4), présentant un nombre de décohésions supérieures à 100 urn, de l'ordre, en moyenne, de 10 à 20 par dm3, c'est à dire un nombre sensiblement inférieur à celui obtenu à l'exemple 1. EXEMPLE 4 a) Fabrication de l'ébauche initiale: On a repris un tronçon de billette brute de coulée, issu de la même coulée que celle de l'exemple 1. On a soumis ce tronçon de billette cylindrique, de 150 mm de longueur, à un écroûtage léger de sa peau de surface, ramenant son diamètre de 137 mm à 132 ms Puis on l'a soumis à une homogénéisation à l'air, pendant 8 heures à 510"C, suivie d'un refroidissement rapide à 350"C, température à laquelle il a subi un précorroyage correspondant à un écrasement à la presse, parallèlement à l'axe de coulée, qui l'a transformé en un disque de 50 mm d'épaisseur et de 230 mm environ de diamètre. b) Transformation en cible: Après refroidissement à température ambiante, ce disque a subi un usinage à sec de ses faces planes, ramenant son épaisseur à 48 mm, et il a été immédiatement introduit dans un four dans lequel on a établi un vide de 0,13 Pa (soit 10-3 torr). On a d'abord maintenu ce disque pendant 8 heures à 510"C, puis, en 4 heures, on a progressivement élevé la température à 550"C, et on a maintenu pendant 36 heures ce disque à cette température. Après extraction du four de traitement thermique et refroidissement rapide à l'air jusqu'à température ambiante, on a soumis ce disque à l'étape de corroyage final par laminage croisé, ramenant, en 3 passes successives, son épaisseur de 48 mm à 25 mm et faisant passer son diamètre moyen à 320 mm environ. On a ensuite soumis ce disque corroyé à un traitement de recristallisation à 320"C, à l'air, pendant 1 heure, puis à un usinage final au diamant lui donnant une épaisseur finale de 20 mm, et un diamètre de 305 ms Un examen pratiqué par ultra-sons, à la fréquence de 15 MHz, a alors révélé que la très grande majorité des défauts de taille supérieure à 100 pm présents dans le produit brut de coulée avait disparu après l'ensemble de cette gamme de fabrication, et que la densité finale de ces défauts, dans la cible usinée finale, était inférieure à 10 défauts de taille supérieure à 100 ,um par dm3 de métal. Après raccordement par brasage à une plaque-support en cuivre, ce disque a été utilisé en tant que cible de pulvérisation cathodique, pour la métallisation de circuits intégrés à très haut niveau d'intégration et très grande finese de gravure (largeur de gravure de 0,35 ,um). Les résultats obtenus, jugés d'après la fréquence d'occurence de micro-arcs donnant lieu au dépôt, sur les circuits intégrés, de particules gênant la gravure ultérieure, ont été jugés excellents (moins de 3% de circuits rebutés pour cette cause). AUTRES EXEMPLES Le procédé décrit précédemment, et testé de façon particulièrement approfondie sur un alliage d'aluminium très sensible à la formation de microretassures et microporosités, tel que l'alliage comportant en tant qu'additions principales 1 % en poids de silicium et 0,5 en poids de cuivre, peut également s'appliquer, comme cela peut être compris aisément par l'homme du métier, et avec les mêmes effets bénéfiques, à tous les autres alliages d'aluminium utilisés pour la métallisation des circuits électroniques, tels que les alliages binaires Al-Si ou Al-Cu, ou des alliages plus complexes tels que Al-Cu-Ti Al- Si-Ti, ou encore Al-Si-Cu-Ti sous réserve d'adapter les conditions particulières de traitement thermique, en particulier pour éviter les phénomènes dits de brûlure à l'homogénéisation , consistant en une fusion locale de zones de la pièce riches en précipités intermétalliques et en eutectiques fusibles. C'est ainsi que l'on a pu, de cette façon, réduire très sensiblement la teneur en hydrogène occlus des ébauches pour cibles en tels alliages, et par là même faciliter très sensiblement le rebouchage par corroyage de défauts existants dans la pièce brute de culée, et diminuer la tendance de ces cibles à émettre des particules solides ou liquides lors de leur utilisation. RESULTATS OBTENUS Les tranches obtenues après l'étape 5), dans chacun de exemples 1 à 3 et autres exemples, ont servi comme cibles qui ont été testées dans des tests comparatifs de métallisation comme décrit dans la demande française n" 96 01990 au nom de la demanderesse. On a pu constater, à l'utilisation, que les cibles obtenues à partir d'ébauches traitées seloçn l'invention, conduisaient très généralement à un taux de rebut faible, pour redéposition de particules sur les circuits intégrés métallisés à partir de ces cibles (moins de 5% de rebut). REVENDICATIONS 1. Procédé de fabrication d'articles en aluminium ou alliage d'ahlminium destinés à former des cibles pour pulvérisation cathodique, à partir d'ébauches formées par coulée de métal liquide de composition correspondant audit aluminium ou alliage d'aluminium, caractérisé par les étapes suivantes successives: 1) on élimine la couche d'oxyde recouvrant lesdites ébauches, et on met en oeuvre des moyens pour éviter la reformation de ladite couche d'oxyde, 2) on effectue un traitement thermique d'homogénéisation et de remise en solution des précipités comportant des éléments d'alliage présents dans la matrice d'alumnm:n, dans un four ayant une atmosphère et dans des conditions non susceptibles d'oxyder la surface desdits articles, 3) on prolonge ledit traitement thermique d'homogénéisation dans des conditions qui permettent d'extraire une majorité de l'hydrogène initialement contenu dans lesdits articles, jusqu'à l'amener à une teneur inférieure à 0,05 ppm et de préférence inférieure à 0,03 ppm. 5) on soumet lesdites ébauches à un corroyage correspondant à une réduction d'épaisseur ou de section d'au moins 10%. 2. Procédé selon la revendication 1 dans lequel ladite ébauche est une billette brute de coulée, de section circulaire ou rectangulaire, et dans lequel, après l'étape 3) et avant l'étape 4) de corroyage, ladite billette est découpée en tranches, chacune d'entre elles constituant une ébauche de cible soumise à corroyage lors de l'étape 4). 3. Procédé selon la revendication 1 dans lequel ladite ébauche, utilisée pour l'étape 1), est une ébauche partiellement corroyée et obtenue par écrasement ou laminage d'une billette brute de coulée de section circulaire ou rectangulaire, éventuellement homogénéisée, formant ladite ébauche brute de coulée, jusqu'à une épaisseur finale au moins égale à 1,1 fois l'épaisseur finale visée pour ladite cible. 4. Procédé selon une quelconque des revendications 1 à 3 dans lequel l'étape 4) de corroyage est suivie d'une étape de traitement thermique de recristallisation visant à stabiliser la taille de grain, et d'une étape d'usinage final donnant à ladite cible ses dimensions définitives. 5. Procédé selon une quelconque des revendications 1 à 4 dans lequel l'élimination de la couche d'oxyde consiste en un usinage à sec de la surface desdites ébauches, suivie d'un transfert immédiat dans ledit four de traitement thermique. 6. Procédé selon une quelconque revendications 1 à 4 dans lequel l'élimination de la couche d'oxyde de la surface desdites ébauches est assurée par dissolution des oxydes dans une solution aqueuse d'acide, à pH inférieur à 3,5, la surface ainsi traitée étant ensuite recouverte d'une couche mince d'un métal à bas point d'ébullition, de manière à empêcher la reformation d'une couche d'oxyde à la surface desdites ébauches. 7. Procédé selon la revendication 6 dans lequel on effectue un dépôt de cadmium ou de zinc en solution aqueuse acide, à pH inférieur à 3,5, de préférence par électrolyse, ladite ébauche en aluminium ou alliage étant à un potentiel cathodique. 8. Procédé selon une quelconque des revendications 5 à 7 dans lequel la pression résiduelle en gaz oxydants dans ladite atmosphère est inférieure à 0,13 Pa. 9. Procédé selon la revendication 8 dans lequel ledit traitement thermique est effectué sous vide. 10. Procédé selon la revendication 8 ou 9 dans lequel le traitement thermique est effectué en atmosphère de gaz neutre à faible teneur résiduelle en gaz oxydants, et de préférence sous argon purifié. Il. Procédé selon une quelconque des revendications 6 et 7, et une quelconque des revendications 8 à 10, dans lequel ledit four de traitement thermique comprend un piège froid, maintenu à une température inférieure à 200"C, capable de condenser les vapeurs métalliques des métaux desdites couches minces déposées à la surface desdites ébauches. 12. Procédé selon une quelconque des revendications 1 à 11 dans lequel l'étape 2) d'homogénéisation est effectuée à une température inférieure à la température eutectique dudit alliage d'aluminium, et dans lequel l'étape 3) d'extraction de l'hydrogène est effectuée à une température supérieure à cette température eutectique, mais inférieure à la température de solidus dudit alliage homogène. 13. Procédé selon une quelconque des revendications 1 à 12 dans lequel ladite ébauche utilisée au départ de l'étape 1) contient plus de 100 décohésions internes par dm3, décohésions de taille supérieure à 100 clam, et contient plus de 0,03 ppm d'hydrogène dissous ou occlus. 14. Procédé selon une quelconque des revendications 1 à 12 dans lequel ladite ébauche utilisée au départ de l'étape 1) contient de 10 à 100 décohésions internes par dm3, décohésions de taille supérieure à 100 ,um et contient plus de 0,03 ppm d'hydrogène dissous ou occlus. 15. Article corroyé pour cible, obtenu selon le procédé de la revendication 13 comportant moins de 100 décohésions internes par dm3 et moins de 0,03 ppm d'hydrogène dissous ou occlus. 16. Article corroyé pour cible, obtenu selon le procédé de la revendication 14 comportant moins de 10 décohésions internes par dm3, et moins de 0,03 ppm d'hydrogène dissous ou occlus.